КОМПОЗИЦИЯ СМАЗЫВАЮЩЕГО ПОКРЫТИЯ, ПОДХОДЯЩАЯ ДЛЯ ИСПОЛЬЗОВАНИЯ В ТРУБНЫХ РЕЗЬБОВЫХ СОЕДИНЕНИЯХ

1. Композиция смазывающего покрытия, содержащая, по меньшей мере, одну основную смазку, выбираемую из основной соли сульфоновой кислоты, основной соли щавелевой кислоты, основной соли фенола и основной соли карбоновой кислоты, где композиция характеризуется значением биоразлагаемости (БПК), равным, по меньшей мере, 20% при измерении по истечении 28 дней в морской воде.
2. Композиция смазывающего покрытия по п.1, которая дополнительно содержит, по меньшей мере, одну дополнительную смазку, выбираемую из тех, которые характеризуются более высокой биоразлагаемостью, чем имеет основная смазка.
3. Композиция смазывающего покрытия по п.2, где дополнительную смазку выбирают из жирнокислотной металлической соли и воска.
4. Композиция смазывающего покрытия по п.3, где дополнительная смазка содержит, по меньшей мере, одну жирнокислотную металлическую соль и, по меньшей мере, один воск.
5. Композиция смазывающего покрытия по п.4, которая содержит 0-30 мас.% летучей органической растворяющей среды, при этом остаток при выражении его совокупного количества через 100 мас.ч. содержит 55-75 мас.ч. основной смазки, 20-25 мас.ч. жирнокислотной металлической соли и 10-20 мас.ч. воска.
6. Композиция смазывающего покрытия по любому одному из пп.3-5, где жирнокислотную металлическую соль выбирают из солей, полученных из щелочноземельных металлов и стеариновой кислоты или олеиновой кислоты.
7. Трубное резьбовое соединение, образованное из элементов в виде ниппеля и коробки, каждый из которых в качестве частей, находящихся в зацеплении, имеет резьбовую часть и нерезьбовую часть контакта металла с металлом, отличающееся тем, что поверхности находящихся в зацеплении частей, по меньшей мере, одного из элементов в виде ниппеля и коробки имеют покрытие, полученное из композиции смазывающего покрытия по любому одному из пп.1-5 и имеющее толщину, равную, по меньшей мере, 10 мкм.
8. Трубное резьбовое соединение по п.7, где покрытие имеет толщину в диапазоне от 10 до 200 мкм.
9. Трубное резьбовое соединение по п.7 или 8, где поверхности характеризуются шероховатостью поверхности в 5-40 мкм Rmax.
10. Трубное резьбовое соединение по п.9, где шероховатость поверхности получают в результате проведения обработки поверхностей по способу, выбираемому из обдувки песком или дробью, травления кислотой, фосфатирования, электроосаждения железа или меди и обдувной металлизации цинком или цинковым сплавом.